(57)【要約】【課題】焼結体の強度を確保しつつ、摺動面の摺動性および耐久性を向上させることができる摺動部材を提供する。【解決手段】摺動部材１を焼結体で形成する。この焼結体は、Ｎｉ、Ｍｏ、Ｍｎ、およびＣｒの中から選択される少なくとも１種の合金元素を含むＦｅ、Ｃｕ、およびＣ、を主成分とする摺動層２と、摺動層２に接した状態で摺動層２と共に焼結され、Ｆｅ、Ｃｕ、Ｃ、およびＣｕよりも低融点の金属、を主成分とするベース層３とを備える。摺動層２に、他部材と摺動する摺動面Ａを設ける。【選択図】図１
2015054973.tif 000002
【特許請求の範囲】
【請求項１】
焼結体で形成され、他部材と摺動する摺動面を有する摺動部材であって、
合金元素を含むＦｅ、Ｃｕ、およびＣを主成分とする摺動層と、摺動層に接した状態で摺動層と共に焼結され、Ｆｅ、Ｃｕ、Ｃ、およびＣｕよりも低融点の金属、を主成分とするベース層とを備え、前記摺動層に摺動面を設けたことを特徴とする摺動部材。
【請求項２】
前記合金元素としてＮｉ，Ｍｏ，Ｍｎ，およびＣｒの中から選択される少なくとも１種を含む請求項１記載の摺動部材。
【請求項３】
摺動層に含まれるＦｅ組織の少なくとも一部がマルテンサイト変態およびベイナイト変態している請求項２記載の摺動部材。
【請求項４】
ベース層に含まれる低融点の金属がＰである請求項１記載の摺動部材。
【請求項５】
ベース層における低融点金属の濃度を０．１〜０．６ｗｔ％とした請求項１記載の摺動部材。
【請求項６】
摺動層のＣｕ濃度を１０〜３０ｗｔ％とし、ベース層のＣｕ濃度を摺動層のＣｕ濃度よりも小さくした請求項１記載の摺動部材。
【請求項７】
焼結体が、Ｃｕの融点よりも低く、かつＦｅとＣの反応開始温度よりも高い温度で焼結したものである請求項１に記載の摺動部材。
【請求項８】
建設機械のアームの関節部の軸受として使用される請求項１に記載の摺動部材。
【請求項９】
摺動層およびベース層を備え、摺動層に他部材と摺動する摺動面が形成された摺動部材を製造するための方法であって、
Ｆｅ、Ｃｕ、Ｃｕよりも低融点の金属、およびＣ、を主成分とする第一粉末を調製し、
合金元素を含むＦｅ、Ｃｕ、およびＣ、を主成分とする第二粉末を調製し、
金型内に仕切り部材を配置して第一キャビティと第二キャビティを形成し、
第一キャビティに第一粉末を充填すると共に、第二キャビティに第二粉末を充填し、
金型内の第一粉末および第二粉末を、仕切り部材を取り外した状態で同時に圧縮して圧粉体を形成し、
圧粉体を焼結して、第一粉末に対応した組成のベース層と、第二粉末に対応した組成の摺動層とを形成し、
その後、得られた焼結体にサイジングおよび油含浸を施すことを特徴とする摺動部材の製造方法。
【請求項１０】
前記合金元素としてＮｉ，Ｍｏ，Ｍｎ，およびＣｒの中から選択される少なくとも１種を含む請求項１記載の摺動部材の製造方法。
【請求項１１】
ベース層の厚さを摺動層の厚さよりも大きくし、かつ第一粉末の見かけ密度を第二粉末の見かけ密度よりも小さくすることを特徴とする請求項９記載の摺動部材の製造方法。
【発明の詳細な説明】
【技術分野】
【０００１】
本発明は、他部材と摺動する摺動面を有する摺動部材およびその製造方法に関する。
【背景技術】
【０００２】
例えば建設機械のアームの関節部に用いられる軸受は、軸受面に非常に大きな面圧が加わるため、優れた耐摩耗性が要求される。この種の軸受として、例えば鋳造合金を切削加工したものや、摺動面に黒鉛片を斑点状に埋め込んだものがあるが、何れも製造コストが高いことが問題となっている。そこで、これらの代わりに、成形性に優れた焼結金属からなる焼結軸受が提案されている。例えば特許文献１には、建設機械用の軸受として、マルテンサイト組織を含んだ鉄炭素系合金に銅を分散させた焼結軸受が示されている。この焼結軸受では、焼結後に焼結体全体を焼入れ（例えば油焼入れ）し、その後、内外周面および端面を切削および研削して所定寸法に仕上げることとしている。
【０００３】
この他、焼結体における各部位ごとで材質を異ならせ、これら各部位ごとでその機能を異ならせるために、焼結体の内周面側と外周面側とで材質を異ならせる２層構造の圧粉体を成形する手法が特許文献２に記載されている。具体的には、圧粉体の外周面側を高強度の第１粉末で形成すると共に、内周面側を低摩擦性に優れた第２粉末で形成し、その後、この圧粉体を焼結することとしている。
【先行技術文献】
【特許文献】
【０００４】
【特許文献１】特開２００３−２２２１３３号公報
【特許文献２】特開２００５−９５９７９号公報
【発明の概要】
【発明が解決しようとする課題】
【０００５】
特許文献２に記載される２層構造焼結体において、内周面を低摩擦係数にするためには、焼結体の内周面に銅リッチ層を形成する必要がある。その一方で２層構造焼結体の外周面側を高強度、特に特許文献１に記載される、建設機械のアームの関節部に設けられる軸受に求められるような高い強度を確保するためには、焼結体の外周面側を鉄−炭素を主体とした組織（パーライト組織）で形成する必要がある。この場合、圧粉体は、パーライト組織を得るために１１３０℃以上の温度で焼結することになる。
【０００６】
しかしながら、このように銅の融点（１０８３℃）を超える温度で焼結した場合、内周面の銅リッチ層に含まれる銅が完全に溶融する。溶融した銅は外周面側の銅濃度の低い層に引き込まれるため、焼結後の内周面に十分な銅組織が形成されない。その一方で、単に焼結温度を下げるだけでは焼結体の外周面側で必要とされる強度を確保することができない。従って、このままでは、二層構造焼結体の本来の目的を達成できない。
【０００７】
そこで、本発明は、焼結体の強度を確保しつつ、摺動面の摺動性と耐久性を向上させることができる摺動部材およびその製造方法を提供することを目的とする。
【課題を解決するための手段】
【０００８】
上記目的を達成するため、本発明は、焼結体で形成され、他部材と摺動する摺動面を有する摺動部材であって、合金元素を含むＦｅ、Ｃｕ、およびＣを主成分とする摺動層と、摺動層に接した状態で摺動層と共に焼結され、Ｆｅ、Ｃｕ、Ｃ、およびＣｕよりも低融点の金属、を主成分とするベース層とを備え、前記摺動層に摺動面を設けたことを特徴とする。
【０００９】
ベース層にＣｕと低融点金属を含有させることで、焼結時には先ずベース層に含まれる低融点金属が溶融する。低融点金属の溶融液は毛細管現象によりＦｅ粒子の内部深く拡散する。また、低融点金属の溶融液がＣｕ粒子の表面を濡らすため、Ｃｕがその融点を下回るような温度で溶融し、溶融したＣｕと低融点金属がＦｅ粒子に浸透してＦｅ粒子内部まで拡散する。これにより、Ｆｅ粒子同士が強固に結合され、ベース層の強度が向上するので、焼結温度を下げても軸受強度を確保することが可能となる。焼結温度をＣｕの融点よりも低い温度にすることにより、摺動層に含まれるＣｕ粒子が焼結中も溶融せずに、固体の状態を保持する。そのため、摺動層に含まれるＣｕ粒子がベース層に引き込まれず、摺動面に狙い量のＣｕ組織を分布させることが可能となる。以上から、摺動面での摺動性と焼結体の強度とを両立することが可能となる。
【００１０】
この摺動部材において、摺動層に含まれる合金元素として、焼入れ性を向上させる元素（Ｎｉ，Ｍｏ，Ｍｎ，およびＣｒの中から選択される少なくとも１種）を含有させれば、浸炭焼入れ等の熱処理を行うことなく、焼結後の冷却過程で摺動層のＦｅ組織の少なくとも一部をマルテンサイト変態およびベイナイト変態させることができる（シンターハードニング）。これにより、摺動面を含む摺動層が高硬度化されるので、摺動面の耐摩耗性を向上させることができる。また、これと併せて、ベース層内でのＣｕと低融点金属のＦｅ粒子への浸透・拡散によりベース層の強度アップが達成されているので、焼結体全体の強度が向上する。従って、衝撃荷重が頻繁に作用し、高面圧下で使用される摺動部材、例えば建設機械のアームの関節部に使用される軸受として用いることも可能となる。
【００１１】
その一方で、焼結体の大部分を占めるベース層が基本的に上記の合金元素を含有していないので、冷却後もベース層の大部分はシンターハードニングされず、従って、ベース層のＦｅ組織はマルテンサイト変態やベイナイト変態を生じない。このように摺動層だけに焼入れ性を向上させる元素を配合することで、高価な該元素の使用量を削減して低コスト化を図ることができる。また、ベース層が摺動層と比べて軟質なものとなるので、焼結体の寸法矯正をサイジング（金型内で焼結体を圧縮整形する工程）で行うことが可能となる。特許文献１の構成では、焼結後の油焼入れで焼結体全体を硬化させているため、焼結体の寸法矯正は切削・研削等の機械加工で行わざるを得ないが、本発明の摺動部材はサイジングによる寸法矯正が可能であり、機械加工が不要となる。また、焼結後の焼入れ工程も不要である。このように焼結後の焼入れ工程および機械加工工程を省略できるので、特許文献１に記載された発明と比べて摺動部材をさらに低コスト化することができる。
【００１２】
ベース層に含まれる低融点金属としてはリンを使用するのが好ましい。また、ベース層における低融点金属の濃度は０．１〜０．６ｗｔ％の範囲内が好ましい。
【００１３】
摺動層のＣｕ濃度を１０ｗｔ％以上、３０ｗｔ％以下にすることで、摺動面の摺動性を確保しつつ銅の過剰使用による高コスト化を防止することができる。ベース層のＦｅ粒子を結合させるためにベース層にもＣｕを含有させる必要があるが、その際にベース層のＣｕ濃度を摺動層のＣｕ濃度よりも小さくすることで、高価な銅の使用量を抑えて低コスト化を図ることができる。
【００１４】
以上に述べた摺動部材は、Ｆｅ、Ｃｕ、Ｃｕよりも低融点の金属、およびＣ、を主成分とする第一粉末を調製し、合金元素を含むＦｅ、Ｃｕ、およびＣ、を主成分とする第二粉末を調製し、金型内に仕切り部材を配置して第一キャビティと第二キャビティを形成し、第一キャビティに第一粉末を充填すると共に、第二キャビティに第二粉末を充填し、金型内の第一粉末および第二粉末を、仕切り部材を取り外した状態で同時に圧縮して圧粉体を形成し、圧粉体を焼結して、第一粉末に対応した組成のベース層と、第二粉末に対応した組成の摺動層とを形成し、その後、得られた焼結体にサイジングおよび油含浸を施すことで得ることができる。
【００１５】
第一粉末および第二粉末を同時圧縮して圧粉体を成形する際には、両粉末の見かけ密度の差が大きいと圧粉体の成形に支障を来す。これに対し、ベース層の厚さを摺動層の厚さよりも大きくし、かつ第一粉末の見かけ密度を第二粉末の見かけ密度よりも小さくすることで、圧粉体の成形が可能となる。すなわち第一粉末と第二粉末の見かけ密度に多少の差があっても、圧粉体を容易に成形することが可能となる。
【発明の効果】
【００１６】
以上のように、本発明によれば、焼結体の強度を確保しつつ、摺動面の摺動性と耐久性を向上させることができる。
【図面の簡単な説明】
【００１７】
【図１】本発明の焼結軸受を組み込んだ関節部の断面図である。
【図２】上記焼結軸受の正面図である。
【図３】上記焼結軸受の圧縮成形工程において、第一粉末を充填した状態を示す断面図である。
【図４】上記圧縮成形工程において、第二粉末を充填した状態を示す断面図である。
【図５】上記圧縮成形工程において、仕切部材を下降させた状態を示す断面図である。
【図６】上記圧縮成形工程において、余分な粉末を除去した状態を示す断面図である。
【図７】上記圧縮成形工程において、上パンチで混合粉末を圧縮した状態を示す断面図である。
【図８】上記圧縮成形工程において、圧粉体を金型から取り出した状態を示す断面図である。
【図９】上記焼結軸受の焼結工程で使用する焼結炉を示す概略断面図である。
【図１０】上記焼結軸受のサイジング工程で使用する金型を示す断面図である。
【図１１】圧縮成形工程以降の製造工程を示す断面図である。
【図１２】焼入れ性を向上させる合金元素の濃度勾配を示すグラフである。
【図１３】他の実施形態に係る焼結軸受の断面図である。
【図１４】図１４（ａ）は摺動層のミクロ組織を表す図で、図１４（ｂ）はベース層のミクロ組織を表す図である。
【発明を実施するための形態】
【００１８】
本発明の摺動部材の一例として焼結軸受を挙げ、以下にその実施形態を図面に基づいて説明する。
【００１９】
本発明にかかる焼結軸受は、油圧ショベル車やブルドーザ等の建設機械のアーム（ブームやバケット等も含む）同士を結合する関節部での使用に適合するものである。図１は、このような関節部の概略構造を図示している。図１に示すように、この関節部では、二股状に形成された第一アーム６の内側に第二アーム７の先端が挿入されている。第二アーム７の先端には取り付け孔７ａが設けられ、この取り付け孔７ａに焼結体からなる焼結軸受１の外周面３ａが圧入等の適宜の取り付け手段を用いて固定されている。第一アーム６の二股部分のそれぞれに設けたピン穴６ａおよび焼結軸受１の内周面２ａにピン４を挿入することで、第一アーム６と第二アーム７が回転自在に連結される。ピン４は第一アーム６に固定されており、そのために第一アーム６と第二アーム７とを相対的な揺動させると、ピン４が軸受１の内周面２ａに対して相対回転する。符号８は、ピン４の抜けを規制する抜け止めである。この関節部では、ピン４の頭部４ａもしくは抜け止め８をピン４の軸部から取り外し、ピン４を抜き取ることで第一アーム６と第二アーム７を分離し、軸受１やピン４のメンテナンスを行えるようになっている。
【００２０】
図１、さらには図２に示すように、焼結軸受１は、円筒状の焼結体からなり、内径側の摺動層２と外径側のベース層３とを互いに接触させた状態で一体に有する。図示例では、焼結軸受１が摺動層２およびベース層３のみからなり、何れの層も筒状、特に円筒状を成している。焼結軸受１の内周面２ａ（摺動層２の内周面）は、軸方向にストレートな断面真円状をなし、内周に挿入されるピン４の軸部（以下、軸４と称する）を相対回転自在に支持する摺動面Ａ（軸受面）を構成する。焼結軸受１の外周面３ａ（ベース層３の外周面）は、軸方向にストレートな断面真円状をなし、第二アーム７等の他部材に取り付けられる取り付け面Ｂを構成する。焼結軸受１の軸方向両端面は、軸方向と直交する方向に延びる平坦面である。焼結軸受１の軸方向両端面と内周面２ａおよび外周面３ａとの間には、それぞれ面取りが設けられている。
【００２１】
上記の関節部で使用する場合、焼結軸受１は、例えば内径が直径３０〜１００ｍｍ、半径方向の肉厚が５〜５０ｍｍとなるように形成される。摺動層２の半径方向の肉厚は、焼結軸受１の半径方向の肉厚の１〜２０％程度（好ましくは２〜１０％程度）とし、その実際の肉厚寸法は例えば０．３〜２ｍｍ程度とする。摺動層２が薄すぎると、成形時における原料粉末の充填性が悪化すると共に許容摩耗限界が低くなり、摺動層２が厚すぎると、後述する、焼き入れ性を向上させるための元素や銅の使用量が増えてコスト高を招くためである。多孔質をなす焼結軸受１の微細空孔には潤滑油が含浸されている。摺動面Ａと軸４の相対回転時には、焼結軸受１の内部の微細空孔に保持された潤滑油が摺動面Ａの表面開孔から滲み出し、摺動面Ａと軸４との間の潤滑が行われる。
【００２２】
本発明の焼結軸受１は、摺動層２およびベース層３で金属組成が異なる二層構造をなしている。この二層構造の焼結軸受１は、以下に述べる圧縮成形工程、焼結工程、サイジング工程、および含油工程を順次経ることで製造される。
【００２３】
圧縮成形工程では、摺動層２の材料とベース層３の材料を同一の金型に供給して同時に成形する、いわゆる二色成形の手法を採用している。この二色成形は、金型内の外径側と内径側に二つのキャビティを形成して、各キャビティにそれぞれ粉末を充填するもので、例えば図３に示す金型を用いて行われる。この金型は、ダイ１１と、ダイ１１の内周に配されたコアピン１２と、ダイ１１の内周面１１ａとコアピン１２の外周面１２ａとの間に配された外側下パンチ１３と、仕切部材１４と、内側下パンチ１５と、上パンチ１６（図７参照）とを有する。外側下パンチ１３、仕切部材１４、および内側下パンチ１５は、同心の円筒形状をなし、それぞれ独立して昇降可能とされる。
【００２４】
まず、図３に示すように、仕切板１４および内側下パンチ１５を上端位置まで上昇させると共に、外側下パンチ１３を下端位置まで下降させ、ダイ１１の内周面１１ａと、仕切板１４の外周面１４ａと、外側下パンチ１３の端面１３ａとで外径側の第一キャビティ１７を形成する。この第一キャビティ１７に、ベース層３に対応する第一粉末Ｍ１を充填する。第一粉末Ｍ１の組成は後述する。
【００２５】
次に、図４に示すように内側下パンチ１５を下端位置まで下降させ、仕切板１４の内周面１４ｂと、コアピン１２の外周面１２ａと、内側下パンチ１５の端面１５ａとで内径側の第二キャビティ１８を形成する。この第二キャビティ１８は第一キャビティ１７から隔絶された状態で形成され、この第二キャビティ１８に摺動層２に対応する第二粉末Ｍ２が充填される。このとき、第二粉末Ｍ２を内側キャビティ１８から溢れさせ、仕切板１４の上方を覆うようにする。第二粉末Ｍ２の組成は後述する。
【００２６】
次に、図５に示すように仕切板１４を下降させる。これにより、仕切部材１４の分のスペースに、第二粉末Ｍ２が入り込み、第一粉末Ｍ１と第二粉末Ｍ２とが接触する。これにより、ダイ１１の内周面１１ａ、外側下パンチ１３の端面１３ａ、仕切板１４の端面１４ｃ、内側下パンチ１５の端面１５ａ、およびコアピン１２の外周面１２ａで形成されるキャビティ１９に、第一粉末Ｍ１および第二粉末Ｍ２が二層状態で満たされた状態となる。そして、キャビティ１９から溢れ出た余分な第二粉末Ｍ２が除去される（図６参照）。
【００２７】
このように金型から仕切り部材１４を取り外した状態で、図７に示すように、上パンチ１６を下降させ、上パンチ１６の端面１６ａを粉末Ｍ１，Ｍ２に押し当てて、上パンチ１６、下パンチ１３，１５、仕切り部材１４、およびダイ１１でキャビティ１９に充填された粉末Ｍ１，Ｍ２を圧縮し、圧粉体Ｍを成形する。そして、図８に示すように、外側下パンチ１３、仕切板１４、および内側下パンチ１５を上昇させ、圧粉体Ｍを金型から取り出す。
【００２８】
ここでベース層３に対応する第一粉末Ｍ１は、鉄粉、銅粉、黒鉛粉を主体として、その他に低融点金属を含有させたものである。鉄粉としては、還元鉄粉、アトマイズ鉄粉等が使用可能であるが、含油性に優れる多孔質状の還元鉄粉を使用するのが好ましい。銅粉としては、電解銅粉やアトマイズ銅粉を使用することができるが、粒子全体として樹枝形状をなす電解銅粉を使用すれば、圧粉体強度を高めることができ、かつ焼結時に銅がＦｅ粒子に拡散し易くなるので、より好ましい。また、低融点金属としては、融点が銅よりも小さい金属、具体的には７００℃以下の融点を有する金属、例えば錫（Ｓｎ）、亜鉛（Ｚｎ）、リン（Ｐ）等が使用可能である。この低融点金属は、混合粉中にその単体粉を添加する他、鉄と合金化した粉末を使用することで添加することができる。低融点金属の中でもリンは、鉄への拡散が容易で鉄粒子内部まで拡散でき、さらに銅の拡散も促進する。つまり、鉄および銅の双方に対して相性が良い。そのため、低融点金属としてリンを使用することが好ましい。例えば鉄−リン合金粉（Ｆｅ３Ｐ）を銅粉および黒鉛粉と混合すれば、第一粉末Ｍ１の混合・成形が容易となり、かつ安全性も高い、という利点が得られる。
【００２９】
第一粉末Ｍ１における各粉末の配合量は、例えば銅粉：２〜５ｗｔ％、黒鉛粉：０．５〜０．８ｗｔ％とし、残りを鉄−低融点金属の合金鋼粉とするのが好ましい。この時、第一粉末Ｍ１における低融点金属の割合は０．１〜０．６ｗｔ％（好ましくは０．３〜０．５ｗｔ％）とする。銅粉は鉄粉同士を結合するバインダーとして機能するものであり、銅粉の配合量が少なすぎるとベース層３の強度低下を招き、多すぎると炭素の拡散を阻害して焼結体の強度・硬さを低下させてしまうので上記の範囲とする。低融点金属は、それ自身の鉄粒子への拡散、さらに銅の鉄粒子への拡散の促進を通じて焼結体の強度を高めるために配合されており、これが少なすぎるとかかる効果が不十分となり、多すぎると低融点金属が偏析し、焼結体が脆くなって強度低下を招くので、上記の範囲とする。また、黒鉛粉は、焼結時に鉄と炭素を反応させて硬いパーライト相を形成するために配合されており、これが少ないとベース層の強度を確保できず、多すぎると鉄がセメンタイト組織になり、脆くなって強度低下を招くので、上記の範囲とする。
【００３０】
一方、摺動層２に対応する第二粉末Ｍ２は、焼入れ性を向上させる合金元素を含む鉄粉（合金鋼粉）、銅粉、および黒鉛粉を混合したものである。焼入れ性を向上させる元素として、Ｎｉ，Ｍｏ，Ｍｎ，およびＣｒの中から選択される何れか１種または２種以上が使用されるが、本発明ではＮｉおよびＭｏを選択して、Ｎｉ、Ｍｏ、および鉄の合金鋼粉(Ｆｅ−Ｎｉ−Ｍｏ系合金鋼粉)を使用している。焼き入れ性を向上させる元素は、後述のようにマルテンサイト変態およびベイナイト変態を生じさせてシンターハードニングを行うために添加されるが、ＮｉおよびＭｏは、焼入れ性の向上効果が特に優れるために好ましい。第二粉末Ｍ２の合金鋼粉として完全合金粉が好ましい。銅粉は、電解銅粉が好ましいがアトマイズ銅粉を使用しても構わない。
【００３１】
第二粉末Ｍ２における各粉末の配合量は、銅粉１０〜３０ｗｔ％（好ましくは１５〜２０ｗｔ％）、黒鉛粉０．５〜０．８ｗｔ％とし、残りを合金鋼粉とするのが好ましい。また、第二粉末Ｍ２中のＮｉの割合が１．５〜３．５ｗｔ％、Ｍｏの割合が０．５〜１．５ｗｔ％の範囲となるように合金鋼粉の種類および量を選定する。ＮｉおよびＭｏの配合量は、成形性と焼入れ性の向上効果から定められる。銅の配合量は、これが少なすぎると、摺動面２ａの摺動性が低下し、多すぎると軸受面が柔らかくなりすぎて耐摩耗性に問題が生じるので上記の範囲とする。第二粉末Ｍ２の黒鉛粉は、焼結時に鉄と炭素を反応させて主にマルテンサイト相およびベイナイト相を形成するため、さらには固体潤滑剤として機能させるために配合され、その配合割合の上限および下限は、第一粉末Ｍ１で黒鉛粉の配合割合を定めた理由と同じ理由から定められる。
【００３２】
ベース層３に対応する第一粉末Ｍ１と、摺動層２に対応する第二粉末Ｍ２の見かけ密度は何れも１．０〜４．０ｇ／ｃｍ３となる。両粉末の組成の相違から両粉末の見かけ密度にはどうしても差を生じ、この差から圧縮成形工程において、第一粉体Ｍ１と第二粉体Ｍ２を同時成形する際に、圧粉体Ｍが崩れる等して成形が困難となることが予想される。しかしながら、本実施形態のように摺動層２の肉厚がベース層３の肉厚よりも十分に小さく（上記のように摺動層２の肉厚は焼結軸受の肉厚の１〜２０％、好ましくは２〜１０％である）、しかも第一粉末Ｍ１の見かけ密度が第二粉末Ｍ２の見かけ密度よりも低い状態では、その密度差が０．５ｇ／ｃｍ３以下であれば、第一粉体Ｍ１と第二粉体Ｍ２を同時成形しても圧粉体Ｍを成形することができる。従って、第一粉体Ｍ１の見かけ密度は第二粉体Ｍ１の見かけ密度よりも小さくし、かつその密度差を０．５ｇ／ｃｍ３以下に抑えるのが好ましい。
【００３３】
以上に述べた圧縮成形工程を経た圧粉体Ｍを、焼結工程で焼結することで焼結体Ｍ’が得られる（図１１参照）。この時、ベース層３が摺動層２に接した状態で摺動層２と共に焼結されるため、焼結後は摺動層２とベース層３とを一体化することができる。焼結炉としては、図９に示すようにヒータ２１が設置された焼結ゾーン２０ａと、自然放熱を行う冷却ゾーン２０ｂとを有する連続焼結炉２０を使用することができる。雰囲気ガスとしてＣＯを含むものが使用される。焼結温度（焼結組織内の温度）は、銅の融点（１０８３℃）よりも低く、かつ鉄と炭素が反応を開始する温度（９００℃程度）よりも高くなるように設定される。この焼結温度を得るため、炉内温度は例えば１０００℃〜１１００℃に設定される。この温度は、鉄系焼結体を焼結する際の一般的な炉内温度（１１３０℃以上）よりも低い。
【００３４】
焼結工程を経た焼結体Ｍ’は、サイジング工程に移送されて寸法矯正が行われる。本実施形態では、図１０に示すように、ダイ２３、コアロッド２４、および上下のパンチ２５，２６を有するサイジング金型を用いて焼結体Ｍ’の内周面、外周面、および両端面を圧迫することにより、焼結体Ｍ’がサイジングされる。その後、含油工程にて焼結体Ｍ’の内部気孔に潤滑剤を含浸することにより、焼結軸受１が完成する。焼結体Ｍ’の残留オーステナイトを除去するため、焼結後に焼結体Ｍ’の焼き戻しを行ってしてもよい。
【００３５】
図９に示す焼結工程における焼結時には、先ず、第一粉末Ｍ１に含まれるリンが溶融する。リンの溶融液は毛細管現象によりＦｅ粒子の内部深く拡散する。また、リンの溶融液がＣｕ粒子の表面を濡らすため、Ｃｕがその融点を下回るような温度で溶融し、溶融したＣｕとリンがＦｅ粒子に浸透してＦｅ粒子内部まで拡散する。これにより、鉄粒子同士が強固に結合され、ベース層３の強度が向上する。また、鉄と炭素の反応開始温度よりも高い温度で焼結するので、Ｆｅ組織には硬いパーライト相が形成される（一部はフェライト相）。以上の焼結過程を経ることで、ベース層３の強度が確保されるため、上記のように焼結温度を一般的な鉄系焼結品の焼結温度よりも下げた場合でも、ベース層３に必要とされる強度を確保することができる。焼結温度を銅の融点よりも低い温度まで低下させることで、摺動層２（第二粉末Ｍ２）に含まれる銅が焼結中も溶融せずに、固体の状態を保持する。そのため、摺動層２、特に摺動面Ａに存在する銅がベース層３に引き込まれず、摺動面Ａに狙い量の銅を分布させることが可能となる。従って、摺動面Ａの摺動性と焼結体Ｍ’の強度とを両立することができる。
【００３６】
また、摺動層２にＮｉ，Ｍｏ等の焼入れ性向上元素を含有させているので、浸炭焼入れ等の熱処理を別途行うことなく、図９に示す連続焼結炉２０の冷却ゾーン２０ｂを通過させる間に、摺動層２のＦｅ組織にマルテンサイト変態およびベイナイト変態を生じさせて高硬度化させることができる（シンターハードニング）。これにより、摺動面Ａを高硬度化してその耐摩耗性を向上させることができる。また、これと併せて、ベース層３内での銅とリンの拡散によりベース層３の強度アップが達成されているので、焼結体全体の強度（圧環強度等）が向上する。従って、衝撃荷重が頻繁に作用し、高面圧下で使用される建設機械のアームの関節部における軸受としての使用にも耐え得るものとなる。
【００３７】
その一方で、焼結体Ｍ’の大部分を占めるベース層３には焼入れ性を向上させる元素が添加されていないので、高価な該元素の軸受全体での使用量を削減することができ、軸受の低コスト化を図ることができる。また、ベース層３ではシンターハードニングが行われず、マルテンサイト変態やベイナイト変態も生じないので、ベース層３が摺動層２に比べて軟質となる。そのため、焼結体Ｍ’の寸法矯正をサイジング工程で行うことが可能となる。上述した特許文献１の構成では、焼結後の油焼入れで焼結体全体を硬化させているため、焼結体の寸法矯正は切削・研削等の機械加工で行わざるを得ないが、本発明の焼結体Ｍ’はサイジングによる寸法矯正が可能であり、機械加工による後加工が不要である。また、焼結後の焼入れを行わなくても、必要とされる十分な強度（例えば５００ＭＰａ以上の圧環強度）を確保することができる。このように焼結後の焼入れ工程および機械加工工程を省略できるので、特許文献１に記載された発明と比べて焼結軸受１をさらに低コスト化することができる。
【００３８】
ベース層３における黒鉛は焼結により分解し、基本的に全て炭素となってＦｅと反応している。これに対し、摺動層２における黒鉛は、焼結後も一部が粒子として残っている。これは、摺動層２ではベース層３よりも銅の含有量が多く、鉄粒子の一部表面を銅粒子が覆うため、ＦｅとＣが反応し難くなることによる。このように摺動層２にはベース層３と比べて多くの黒鉛粒子が存在するため、この黒鉛粒子を固体潤滑剤として機能させることができ、摺動面Ａの摺動性の向上を図ることができる。
【００３９】
なお、ベース層３に対応する第一粉末Ｍ１には焼入れ性を向上させる元素（本実施形態ではＮｉおよびＭｏ）が含まれていないので、理論上はベース層３に該元素が含まれないことになるが、図３〜図８に示す成形工程の手順との関係で、実際には図１２に示すように、摺動層２とベース層３との間の界面に該元素の濃度勾配が生じる。これにより、界面付近に焼入れ性を向上させる元素を含む領域が形成されるため、界面の強度、ひいては摺動層２とベース層３との結合強度が高められる。この場合、ベース層３のうち、摺動層２から十分に離隔した領域、例えば摺動層２と対向関係にある表面（本実施形態でいえばベース層３の外周面）には焼入れ性を向上させる元素が含まれないことになる。濃度勾配が生じている領域の半径方向寸法Ｒは０．１〜１．０ｍｍの範囲内、好ましくは０．２〜０．５ｍｍの範囲内であることが望ましい。濃度勾配が生じている領域の半径方向寸法Ｒは、二色成形金型の仕切部材１４（図３参照）の半径方向厚さにより調整することができる。
【００４０】
同様に摺動層２に対応する第二粉末Ｍ２には低融点金属（本実施形態ではリン）が含まれていないので、理論上は摺動層３に低融点金属が含まれないことになるが、上記と同様の理由から、摺動層２とベース層３との界面には低融点金属の濃度勾配が生じることになる。摺動層２のうち、ベース層３から十分に離隔した領域、例えばベース層３と対向関係にある表面（本実施形態でいえば摺動層２の摺動面Ａ）には低融点金属が含まれないことになる。
【００４１】
以上の手順で製作された焼結軸受１のうち、摺動層２のミクロ組織を図１４（ａ）に概略図示し、ベース層３のミクロ組織を図１４（ｂ）に概略図示する。
【００４２】
図１４（ａ）に示すように、摺動層２は、Ｆｅを母体とするＦｅ組織と、散点模様で表す銅のみからなるＣｕ組織と、黒塗りで示す黒鉛組織とを主体としている。Ｆｅ組織がＣｕ組織よりも多く、黒鉛組織が最も少ない。Ｆｅ組織は、マルテンサイト相とベイナイト相を主体とし、一部にパーライト相を含む焼入れ組織を形成する。ＮｉとＭｏは焼入れ組織中に拡散している。摺動層２は、第二粉末Ｍ２の配合比に倣い、主成分としてＣｕ：１０〜３０ｗｔ％（好ましくは１５〜２０ｗｔ％）、Ｃ：０．５〜０．８ｗｔ％、Ｎｉ：１．５〜３．５ｗｔ％、Ｍｏ：０．５〜１．５ｗｔ％を含み、残部がＦｅおよび不可避的不純物からなる鉄ベースの金属組織である。
【００４３】
また、図１４（ｂ）に示すように、ベース層３は、Ｆｅを母体とするＦｅ組織（パーライト相およびフェライト相）で構成される。このＦｅ組織の内部にＣｕおよびＰが拡散しており、ベース層３中に粒子としてのＣｕは存在しない。また、焼入れ組織および黒鉛組織も存在しない。このベース層３は、第一粉末Ｍ１の配合比に倣い、主成分としてＣｕ：２〜５ｗｔ％、Ｐ：０．１〜０．６ｗｔ％（好ましくは０．３〜０．５ｗｔ％）、Ｃ：０．５〜０．８ｗｔ％を含み、残部がＦｅおよび不可避的不純物からなる鉄ベースの金属組織である。ベース層３の銅の含有量は摺動層２の銅の含有量よりも少ないので、軸受全体での銅の使用量を減じて低コスト化を図ることができる。
【００４４】
以上の実施形態では、摺動層２の内周面２ａに摺動面Ａが形成される場合を示したが、これに限らず、例えば図１３に示すように、焼結軸受１の外周面に摺動面Ａを形成した焼結軸受１に本発明を適用してもよい。この場合、摺動層２が焼結軸受１の外周面３ａに形成され、ベース層３が焼結軸受１の内周面２ａに形成されることになる。摺動層２およびベース層３の構成および機能は、先に述べた実施形態での摺動層２およびベース層３と共通する。この他、図１において、焼結軸受１の端面が第一アーム６と高面圧で摺動する場合には、焼結軸受の端面に摺動面Ａを形成することもできる。
【００４５】
また、焼結体Ｍ’や摺動面Ａの形態も任意であり、摺動部材として球面ブッシュや平坦なパッド状部材（例えばブームパッド）に本発明を適用することができる。前者であれば摺動面Ａが球面状となり、後者であれば摺動面Ａが平坦面状となる。摺動面Ａに一つあるいは複数の凹部（例えば溝状）を形成することもでき、これにより凹部を潤滑剤溜りとして活用することが可能となる。
【００４６】
また、上記の実施形態では、摺動層２とベース層３との界面が円筒面状である場合を示したが、これに限らず、界面の軸直交断面形状を非円形（例えば多角形状やスプライン状）とすることができる（図示省略）。これにより、摺動層２とベース層３との結合強度がさらに高められる。界面の形状は、圧縮成形工程における仕切部材１４（図３等参照）の形状に倣うため、仕切部材１４の形状を変更することで界面の形状を変更することができる。
【００４７】
また、上記の実施形態では、焼結軸受１を建設機械に適用した場合を例示したが、これに限らず、本発明の摺動部材は、摺動面に高面圧条件下で使用される種々の用途に好適に適用できる。
【符号の説明】
【００４８】
１      焼結軸受
２      摺動層
３      ベース層
４      ピン（軸）
６      第一アーム
７      第二アーム
２０    焼結炉
Ａ      摺動面（軸受面）
Ｂ      取り付け面
Ｍ      圧粉体
Ｍ’    焼結体
Ｍ１    第一粉末
Ｍ２    第二粉末
【図１】
2015054973.tif 000003
【図２】
2015054973.tif 000004
【図３】
2015054973.tif 000005
【図４】
2015054973.tif 000006
【図５】
2015054973.tif 000007
【図６】
2015054973.tif 000008
【図７】
2015054973.tif 000009
【図８】
2015054973.tif 000010
【図９】
2015054973.tif 000011
【図１０】
2015054973.tif 000012
【図１１】
2015054973.tif 000013
【図１２】
2015054973.tif 000014
【図１３】
2015054973.tif 000015
【図１４】
2015054973.tif 000016